(57)【要約】  本発明では、ポリオール成分Ｋ１およびポリイソシアネート成分Ｋ２からなり、ポリオール成分Ｋ１が少なくとも１つのアルコキシル化芳香族ジオールＡ１、および少なくとも１つの脂肪族トリオールＡ２を含んでなり、かつポリイソシアネート成分Ｋ２が少なくとも１つのポリイソシアネートＢ１を含んでなる、特に構造用接着剤として使用するための二成分ポリウレタン組成物が記載される。【特許請求の範囲】
【請求項１】
ポリオール成分Ｋ１およびポリイソシアネート成分Ｋ２からなる二成分ポリウレタン組成物であって、前記ポリオール成分Ｋ１が
少なくとも１つのアルコキシル化芳香族ジオールＡ１、および
少なくとも１つの脂肪族トリオールＡ２
を含み、
かつ前記ポリイソシアネート成分Ｋ２が
少なくとも１つのポリイソシアネートＢ１
を含む二成分ポリウレタン組成物。
【請求項２】
前記ポリイソシアネートＢ１がポリイソシアネートＢ１’であり、かつ２つもしくはそれ以上の遊離イソシアネート基のほかに少なくとも１つの尿素基もしくはウレタン基またはビウレット基もしくはウレトジオン基を有することを特徴とする請求項１に記載の二成分ポリウレタン組成物。
【請求項３】
前記ポリイソシアネートＢ１’がジイソシアネート、特にＨＤＩおよび／またはＩＰＤＩおよび／またはＴＤＩのイソシアヌレートまたはビウレットであることを特徴とする請求項２に記載の二成分ポリウレタン組成物。
【請求項４】
前記ポリイソシアネートＢ１が、少なくとも２つのイソシアネートＢ１基を有し、かつ３００ｇ／モル未満の、特に１５０ｇ／モル〜２７０ｇ／モルの分子量の少なくとも１つのポリイソシアネートと、少なくとも１つのポリオールＡＢ１との反応から製造されるポリウレタンプレポリマーＢ１’’であることを特徴とする請求項１に記載の二成分ポリウレタン組成物。
【請求項５】
３００ｇ／モル未満の分子量を有する前記ポリイソシアネートが、ＭＤＩ、ＨＤＩ、またはＴＤＩ、特にＭＤＩであることを特徴とする請求項４に記載の二成分ポリウレタン組成物。
【請求項６】
前記組成物が、請求項２または３に記載されている少なくとも１つのポリイソシアネートＢ１’、および請求項４または５に記載されている少なくとも１つのポリウレタンプレポリマーＢ１’’を含有することを特徴とする請求項１〜５のいずれか一項に記載の二成分ポリウレタン組成物。
【請求項７】
前記アルコキシル化芳香族ジオールＡ１がエトキシル化および／またはプロポキシル化芳香族ジオールであることを特徴とする請求項１〜６のいずれか一項に記載の二成分ポリウレタン組成物。
【請求項８】
前記ジオールが、式（Ｉ）
【化１】
2008530294.tif 000004
［式中、Ｒ１＝ＣＨ２、ＣＨ（ＣＨ３）またはＣ（ＣＨ３）２であり、
Ｒ２＝ＨおよびＲ３＝メチルまたはＲ２＝メチルおよびＲ３＝Ｈであり、およびｎ＋ｎ’＋ｍ＋ｍ’＝１〜２０、特にｎ＋ｎ’＋ｍ＋ｍ’＝１〜８であり、かつ、点線は、互いに結合された一連のアルキレングリコール部ａ１、ａ１’、ａ２、およびａ２’が可変であることを表す。］を有することを特徴とする請求項７に記載の二成分ポリウレタン組成物。
【請求項９】
ｎ＝ｎ’＝０であることを特徴とする請求項８に記載の二成分ポリウレタン組成物。
【請求項１０】
前記脂肪族トリオールＡ２が３６０〜６０００ｇ／モル、特に１６０〜１７００ｇ／モルを有することを特徴とする請求項１〜９のいずれか一項に記載の二成分ポリウレタン組成物。
【請求項１１】
前記Ａ１／Ａ２の重量比が０．０５〜０．３であることを特徴とする請求項１〜１０のいずれか一項に記載の二成分ポリウレタン組成物。
【請求項１２】
前記芳香族ジオールＡ１が、組成物全体に対して２〜１０重量％の量で存在することを特徴とする請求項１〜１１のいずれか一項に記載の二成分ポリウレタン組成物。
【請求項１３】
成分Ｋ１とＫ２の容積比が１：３〜３：１、好ましくは、約１：１であることを特徴とする請求項１〜１２のいずれか一項に記載の二成分ポリウレタン組成物。
【請求項１４】
互いに分離された２つのチャンバーをもつ容器と、請求項１〜１３のいずれか一項に記載の二成分ポリウレタン組成物とからなるパッケージであって、一方のチャンバーに前記ポリオール成分Ｋ１、およびもう一方のチャンバーに前記ポリイソシアネート成分Ｋ２が存在するパッケージ。
【請求項１５】
−請求項１〜１３のいずれか一項に記載の二成分ポリウレタン組成物の成分Ｋ１とＫ２を混合するステップと、
−混合されたポリウレタン組成物を接着すべき少なくとも１つの物質表面に塗布するステップと、
−開放時間内に結合するステップと、
−前記ポリウレタン組成物を硬化させるステップと
を含む接着方法。
【請求項１６】
前記接着すべき物質が金属、プラスチック、ガラス、またはセラミックであることを特徴とする請求項１５に記載の方法。
【請求項１７】
請求項１５または１６に記載の方法に従い接着された接着物品。
【請求項１８】
接着剤として、特に構造用接着剤としての請求項１〜１３のいずれか一項に記載の二成分ポリウレタン組成物の使用
【請求項１９】
建物、自動車、輸送用機器または船の建造用の接着剤としての請求項１８に記載の使用。
【発明の詳細な説明】
【技術分野】
【０００１】
本発明は、二成分ポリウレタン組成物、特に構造用二成分ポリウレタン接着剤に関する。
【背景技術】
【０００２】
ポリオールおよびポリイソシアネートに基づく二成分ポリウレタン接着剤はすでにかなり以前から使用されている。二成分ポリウレタン接着剤には、混合後に迅速に硬化するため、すでに短時間後に即座に大きな力を受けることができるという利点がある。しかし、構造用接着剤として使用するには強度および接着力に関してかかる接着剤に対して高い要求があるが、それはかかる接着剤が支持する構造の要素を構成するためである。高い強度は通常、高い架橋によって達成される。これは通常、高官能性ポリオールまたはポリアミン、および高官能性ポリイソシアネートの使用によって達成される。
【０００３】
例えば、欧州特許出願公開第１２５３１５９Ａ１号明細書は、実施例において、そのポリオール成分が四官能性脂肪族ポリオールと二官能性脂肪族ポリオールの混合物を含んでなり、かつそのイソシアネート成分がポリプロピレングリコールおよび４，４’−ジフェニルメタンジイソシアネートに基づくプレポリマーである構造用接着剤を開示している。
【０００４】
しかし、高官能性反応剤の使用量が多いことから、一方では伸びが大幅に減少し、それによって負荷時の応力ピークが出現し、この種の接着剤が脆弱になるという結果がもたらされる。
【０００５】
したがって、高い強度で、それにもかかわらず高い弾性を示す高速接着剤が必要とされている。
【特許文献１】欧州特許出願公開第１２５３１５９Ａ１号公報
【発明の開示】
【発明が解決しようとする課題】
【０００６】
したがって、本発明の課題は、高い強度と同時に高い伸びが得られる、二成分ポリウレタン組成物、特に構造用二成分ポリウレタン接着剤を提供することである。これは請求項１に記載の二成分ポリウレタン組成物によって可能となる。
【課題を解決するための手段】
【０００７】
意外にもポリオール成分における脂肪族トリオールにアルコキシル化芳香族ジオールを添加することによって、伸びは上昇するが、強度は低下しない。
【０００８】
この改善された伸びにより、硬化した材料の衝撃強度が上がる。さらに、本発明による化合物は、特にアルコキシル化芳香族ジオールの使用によって、金属表面への接着が改善されることが確認された。最後に、本発明による組成物は、特に湿度および温度変化に対する顕著な経時安定性を特徴とすることを確認することができた。
【発明を実施するための最良の形態】
【０００９】
本発明は、ポリオール成分Ｋ１およびポリイソシアネート成分Ｋ２からなる二成分ポリウレタン組成物に関する。ポリオール成分Ｋ１は、この場合、少なくとも１つのアルコキシル化芳香族ジオールＡ１および少なくとも１つの脂肪族トリオールＡ２を含んでなる。ポリイソシアネート成分Ｋ２は、少なくとも１つのポリイソシアネートＢ１を含んでなる。
【００１０】
「ポリオール」、「ポリイソシアネート」、「ポリエーテル」、または「ポリアミン」などの物質名における接頭辞「ポリ」は、本明細書において、それぞれの物質が、一分子当たり、その名称で示される官能基を２つ以上含有することを示す。
【００１１】
「芳香族ジオール」によって、ここでは、かつ以下において、少なくとも１つの芳香族核および２つのヒドロキシ基を有するジオールであることが理解される。ジオールには多くの芳香族核も存在しうる。好ましくは、ヒドロキシル基はフェノール基ではなく、すなわち、それらは芳香族核に直接配置されていないことが有利である。
【００１２】
芳香族核は、縮合しかつ／またはヘテロ芳香族であってもよく、および／または別の置換基も有しうる。ヘテロ芳香族核には、芳香環または環システムの一部にヘテロ原子が存在する。
【００１３】
このような芳香族核の例は、置換ベンゼン、ナフタレン、アントラセン、フェナントレン、イミダゾール、ピリジン、ピロール、ピリミジン、ピラジン、キノリン、フェナジンである。２つ以上の芳香族核を有するジオールの例は、ビフェニル、ターフェニル、２，２’−ビピリジン、ジフェニルメタン、１，１−ジフェニルエタン、または２，２−ジフェニルプロパンの親構造を有するジオールである。
【００１４】
特に、フェノールと、ホルムアルデヒド、アセトアルデヒド、もしくはアセトン、またはその混合物とから製造される芳香族ジオール、特にビスフェノール−Ａ、ビスフェノール−Ｆ、またはビスフェノール−Ａ／Ｆが適している。
【００１５】
好ましくは、アルコキシル化芳香族ジオールＡ１はエトキシル化および／またはプロポキシル化芳香族ジオールである。
【００１６】
この種のアルコキシル化ジオールは、好ましくは、式（Ｉ）
【化１】
2008530294.tif 000002
の構造を有する。
【００１７】
式中、置換基Ｒ１は、基ＣＨ２、ＣＨ（ＣＨ３）、またはＣ（ＣＨ３）２を示す。
【００１８】
指数ｎ、ｎ’、ｍ、およびｍ’は、ｎ＋ｎ’＋ｍ＋ｍ’＝１〜２０、特にｎ＋ｎ’＋ｍ＋ｍ’＝１〜８であるような任意の値である。
【００１９】
さらに、置換基Ｒ２およびＲ３は、Ｒ２＝ＨおよびＲ３＝メチル、またはＲ２＝メチルおよびＲ３＝Ｈを示す。
【００２０】
部分ａ１およびａ１’はオキシプロピレン単位（ＰＯ）を意味し、ａ２およびａ２’はオキシエチレン単位（ＥＯ）を意味する。式（Ｉ）の点線は、互いに結合された一連のアルキレングリコール部分ａ１、ａ１’、ａ２、およびａ２’が可変であることを概略的に示す。例えば、これらのオキシアルキレン単位のブロック配列もしくは交互配列またはランダム配列が可能である。この種のアルコキシル化芳香族ジオールの製造は、当業者の周知のやり方で行われる。
【００２１】
ジオールのアルコキシル化に際して、両方の鎖においてさまざまなアルコキシル化度を有する分子もそこから生じうることが当業者には明らかである。さらに、アルコキシル化に際してはつねにさまざまな分子の分布が発生することも当業者には明らかである。これは、とりわけ、全アルコキシル化度（「ＴＡＧ」＝ｎ＋ｎ’＋ｍ＋ｍ’）が奇数または整数以外の値であってもよいという事実に示されている。
【００２２】
式（Ｉ）の純粋なプロポキシル化芳香族ジオールは、式（Ｉ）の純粋なエトキシル化またはＥＯ／ＰＯ混合アルコキシル化芳香族ジオールよりも好ましく、すなわち、ｎ＝ｎ’＝０が好ましい。
【００２３】
特に好ましくは、芳香族ジオールＡ１は、Ｒ１＝ＣＨ２またはＣ（ＣＨ３）２Ｈ、特にＣ（ＣＨ３）２である式（Ｉ）のジオールである。
【００２４】
最も好ましいことが示されているのは、Ｒ１＝Ｃ（ＣＨ３）２、ｎ＝ｎ’＝０、および全アルコキシル化度が２〜１６である式（Ｉ）の芳香族ジオールＡ１である。
【００２５】
二成分ポリウレタン組成物はまた、さまざまな芳香族ジオールＡ１の混合物を含有することが有利でありうる。
【００２６】
芳香族ジオールＡ１は、好ましくは、組成物全体に対して２〜１０重量％の量で使用される。
【００２７】
脂肪族トリオールＡ２は、１２０〜２０００のＯＨ当量質量に相当する３６０〜６０００ｇ／モルの分子量、特に１２０〜２０００ｇ／モル、好ましくは、１６０〜１７００ｇ／モルの分子量を有する脂肪族トリオールである。
【００２８】
さまざまな種類のそのような脂肪族トリオールが存在する。例えば、それらはウレタン基および／または尿素基および／またはエーテル基を含有しうる。トリオールの形状はきわめてさまざまでありうる。例えば、星状または櫛状のトリオールが可能である。さらに、トリオールには一級だけでなく二級ヒドロキシル基が存在することも可能である。好ましくは、３つのすべてのヒドロキシル基は一級ヒドロキシル基である。
【００２９】
例えば、脂肪族トリオールＡ２は、脂肪族トリイソシアネート、特に、３つのジイソシアネート分子から形成されるイソシアヌレートから、脂肪族ジオール、特にポリエーテルジオールの過剰下で、場合により、脂肪族ジイソシアネートおよび脂肪族ジオールによる別の後伸長によって達成される。
【００３０】
別の例となる脂肪族トリオールＡ２は、低分子脂肪族トリオール、例えば、トリメチロールプロパンまたはグリセリン、および脂肪族ジイソシアネート、かつその後の脂肪族ジオールとの反応から得られる。
【００３１】
さらに例となる脂肪族トリオールＡ２は、低分子脂肪族トリオール、例えば、トリメチロールプロパンまたはグリセリンのアルコキシル化反応の生成物である。特にこれらはエトキシル化、もしくはプロポキシル化またはブトキシル化脂肪族トリオールであり、特にトリメチロールプロパンまたはグリセリンからのものである。
【００３２】
二成分ポリウレタン組成物がさまざまな脂肪族トリオールＡ２の混合物も含有することが有利でありうる。特に、より低い分子量、特に３６０〜２７００ｇ／モルを有する脂肪族トリオールＡ２と、より高い分子量、特に４２００〜６０００ｇ／モルを有する脂肪族トリオールＡ２との混合物が使用されることが有利であることが示された。
【００３３】
一つの脂肪族トリオールＡ２のみが使用される場合、中程度の分子量、特に２０００〜４０００ｇ／モルを有するものを選択することが有利である。
【００３４】
芳香族ジオールＡ１および脂肪族トリオールＡ２の重量比Ａ１／Ａ２は、好ましくは、０．０５〜０．３である。
【００３５】
さらに、ポリオール成分Ｋ１はその他の構成要素を含んでいてよい。有利には硬化触媒が使用される。このような触媒は、ポリオール、場合によりポリアミンまたは水と、ポリイソシアネートとの反応について、当業者には周知である。このような触媒の例としては、スズ、亜鉛、およびビスマス有機金属触媒、例えば、ジブチルスズジラウレート、または三級アミン、例えば、１，４−ジアザビシクロ［２．２．２］オクタン（ＤＡＢＣＯ）が挙げられる。
【００３６】
追加の構成要素としては、さらにジオール、特にポリオキシアルキレンジオール、および／またはジアミンがありうる。アミンとしては、特に脂肪族、芳香脂肪族（アラアリファティック）、脂環族、および毒性学的に問題のない芳香族のアミンが適している。適切なアミンおよび触媒の選択および濃度によって、可使時間および硬化挙動のほかスリップ挙動に有利な作用を及ぼしうる。
【００３７】
ポリイソシアネート成分Ｋ２は、少なくとも１つのポリイソシアネートＢ１を含んでなる。
【００３８】
ポリイソシアネートＢ１として特に適しているのは、一方では、２つもしくはそれ以上の遊離イソシアネート基のほかに少なくとも１つの尿素基またはウレタン基またはビウレット基またはウレトジオン基を有するポリイソシアネートＢ１’である。特に、芳香族ポリイソシアネート、特にジフェニルメタンジイソシアネート（２，４’−および／または４，４’−ＭＤＩ）、に基づくポリイソシアネートが適している。一方では、バイエル（Ｂａｙｅｒ）のＤｅｓｍｏｄｕｒ（登録商標）ＶＨ２０として市販されている種類のポリイソシアネートが特に好適であることがわかった。さらに適しているポリイソシアネートＢ１’は、ジイソシアネートのイソシアヌレートまたはビウレット、特にＨＤＩおよび／またはＩＰＤＩおよび／またはＴＤＩのイソシアネートまたはビウレットである。
【００３９】
ポリイソシアネートＢ１’の混合物が使用されることは十分に可能である。一つの好ましい実施形態においては、Ｄｅｓｍｏｄｕｒ（登録商標）ＶＨ２０タイプとＨＤＩ−イソシアヌレートとのポリイソシアネートＢ１’混合物が使用される。
【００４０】
他方では、ポリイソシアネートＢ１として特に適していたのは、３００ｇ／モル未満の、特に１５０ｇ／モル〜２７０ｇ／モルの分子量を有する少なくとも１つのポリイソシアネートと、少なくとも１つのポリオールＡＢ１との反応から形成され、かつ少なくとも２つのイソシアネート基を有するポリウレタンプレポリマーＢ１’’である。ポリオールＡＢ１としては、特に、ポリエーテルポリオール、ポリエステルポリオール、ポリカーボネートポリオール、不飽和モノマーから形成されるポリオール、およびその混合物を含む群から選択されるポリオールが適切である。この種のイソシアネート基を有するポリウレタンプレポリマーの製造方法は周知の方法で行われ、かつ一般的には、ポリオールに対してポリイソシアネートの化学量論的過剰下で行われる。このために使用されるポリイソシアネートとしては、特に２，４−および２，６−トリレンジイソシアネート（ＴＤＩ）、２，４’−および４，４’−ジフェニルメタンジイソシアネート（ＭＤＩ）、１，６−ヘキサメチレンジイソシアネート（ＨＤＩ）、およびそれらの異性体混合物、および互いの混合物である。特に好ましくは、ＭＤＩである。
【００４１】
ポリエーテルポリオール（ポリオキシアルキレンポリオールともよばれる）は、エチレンオキシド、１，２−プロピレンオキシド、１，２−または２，３−ブチレンオキシド、テトラヒドロフラン、またはそれらの混合物の重合生成物であり、場合により、これらは、例えば水、アンモニア、または、２つ以上のＯＨ又はＮＨ基を有する化合物、例えば、１，２−エタンジオール、１，２−および１，３−プロパンジオール、ネオペンチルグリコール、ジエチレングリコール、トリエチレングリコール、ジプロピレングリコール及びトリプロピレングリコールの異性体類、ブタンジオールの、ペンタンジオールの、ヘキサンジオールの、ヘプタンジオールの、オクタンジオールの、ノナンジオールの、デカンジオールの、ウンデカンジオールの異性体類、１，３−および１，４−シクロヘキサンジメタノール、ビスフェノールＡ、水素化ビスフェノールＡ、１，１，１−トリメチロールエタン、１，１，１−トリメチロールプロパン、グリセリン、アニリン、および前記化合物の混合物などの、２つもしくはそれ以上の活性水素原子を有する開始剤分子の助けを借りて重合される。低い不飽和度を有する（ＡＳＴＭ  Ｄ−２８４９−６９に従って測定され、１グラムポリオール当りのミリ当量不飽和（ｍＥｑ／ｇ）で示される）、例えば、いわゆる二重金属シアン化物錯体触媒（ＤＭＣ触媒）によって製造されるポリオキシアルキレンポリオールだけでなく、ＮａＯＨ、ＫＯＨ、またはアルカリアルコラートなどアニオン触媒を用いて製造される高い不飽和度を有するポリオキシアルキレンポリオールも使用されうる。
【００４２】
特に適しているのは、ポリオキシアルキレンジオールまたはポリオキシアルキレントリオール、特にポリオキシプロピレンジオールまたはポリオキシプロピレントリオールである。
【００４３】
特に適しているアクレイム（Ａｃｃｌａｉｍ）タイプは、０．０２ｍＥｑ／ｇよりも低い不飽和度および１，０００〜３０，０００ｇ／モルの範囲の分子量を有するポリオキシアルキレンジオールまたはポリオキシアルキレントリオール、および４００〜８，０００ｇ／モルの分子量を有するポリオキシプロピレンジオールおよびトリオールである。「分子量」または「モル質量」によって本明細書ではつねに平均分子量Ｍｎであることが理解される。
【００４４】
同じく特に適しているのは、いわゆる「ＥＯ末端キャップされた」（エチレンオキシド−末端キャップされた）ポリオキシプロピレンジオールまたはトリオールである。後者は、例えば、ポリプロポキシル化の完了後に純粋なポリオキシプロピレンポリオールをエチレンオキシドでアルコキシル化することによって得られ、その結果、一級ヒドロキシル基を有する特別なポリオキシプロピレンポリオキシエチレンポリオールである。
【００４５】
ポリエステルポリオールは、特に、例えば、１，２−エタンジオール、ジエチレングリコール、１，２−プロパンジオール、ジプロピレングリコール、１，４−ブタンジオール、１，５−ペンタンジオール、１，６−ヘキサンジオール、ネオペンチルグリコール、グリセリン、１，１，１−トリメチロールプロパン、またはそれらの混合物などの２価〜３価アルコールと、有機ジカルボン酸もしくはその無水物またはエステル、例えば、コハク酸、グルタル酸、アジピン酸、スベリン酸、セバシン酸、ドデカンジカルボン酸、マレイン酸、フマル酸、フタル酸、イソフタル酸、テレフタル酸、およびヘキサヒドロフタル酸、または前記酸の混合物とから形成されるポリオール、あるいはε−カプロラクトンなどのラクトンから生成されたポリエステルポリオールである。
【００４６】
ポリカーボネートポリオールとして特に好ましいのは、上記の−ポリエステルポリオール合成のために使用される−アルコールを、ジアルキルカーボネート、ジアリールカーボネート、またはホスゲンと反応させることによって得られるものである。
【００４７】
「不飽和モノマーから形成されるポリオール」は、特に、エチレン、プロピレン、ブチチン、ブタジエン、イソプレン、スチレン、ビニルアルコール、ビニルエーテル、ビニルエステル、アクリロニトリル、アクリル酸の、メタクリル酸の、マレイン酸の、フマル酸の、クロトン酸の、およびイタコン酸の酸、アミド、およびエステル、ならびにその混合物、を含む群から選択される少なくとも一種のモノマーの重合から形成される種類のポリオールを意味する。
【００４８】
不飽和モノマーから形成される特に適したポリオールは、ポリブタジエンポリオールおよび水素化ポリブタジエンポリオール、ならびにポリ（メタ）アクリレートポリオールなどのヒドロキシ官能性ポリブタジエンである。「（メタ）アクリレート」によって、ここで、かつ本明細書の以下において、つねにアクリル酸およびメタクリル酸のエステルであることを意味する。同様に、「（メタ）アクリル酸」は、アクリル酸およびメタクリル酸を指す。
【００４９】
「ポリ（メタ）アクリレートポリオール」は、この場合、ヒドロキシ官能性（メタ）アクリル酸エステルと、モノマーであるアクリル酸、メタクリル酸、アクリル酸またはメタクリル酸のＣ１−Ｃ１８アルキルエステル、スチレン、ビニルエステル、およびビニルアルコールを含む群から選択される少なくとも１種のさらなるモノマーとのコポリマーであるポリマーである。ヒドロキシ官能性（メタ）アクリル酸エステルとして好ましいのは、ヒドロキシエチル（メタ）アクリレート、ヒドロキシプロピル（メタ）アクリレート、およびヒドロキシブチル（メタ）アクリレートである。
【００５０】
上記ポリオールＡＢ１は、好ましくは、２５０〜３０，０００ｇ／モル、特に１，０００〜８，０００ｇ／モルの平均分子量を有し、かつ好ましくは、特に１．６〜３の範囲の平均ＯＨ官能基数を有するジオールまたはトリオールである。
【００５１】
好ましい一つの実施形態において、ジオールとトリオールの混合物であるポリオールＡＢ１の混合物が使用される。
【００５２】
本発明の一つの実施形態において、ポリイソシアネート成分Ｋ２は少なくとも１つのポリイソシアネートＢ１’および少なくとも１つのポリイソシアネートポリウレタンポリマーＢ１’’を含んでなる。
【００５３】
成分Ｋ１およびＫ２の両方は、すでに述べた以外に、二成分ポリウレタン化学から当業者に公知である追加の構成成分を含みうる。これら成分は一方の成分においてのみ、または両方において存在しうる。用いられるこの種の追加の構成成分の例には、例えば、溶剤、可塑剤および／または増量剤、充填剤、例えば、カーボンブラック、チョーク、またはタルク、接着促進剤、特にトリアルコキシシラン、および、チキソ性付与剤、例えば、非晶質シリカ、及びゼオライト、が含まれる。
【００５４】
当業者がポリウレタン接着剤について知っているように、成分の製造に際して、特にポリイソシアネート成分Ｋ２においては、原料ができる限り水を含まないこと、かつ製造中および製造後には実質的に湿気が成分に入ることができないように確実にすること必要である。これは一方では出発物質の物理的または化学的乾燥、および不活性ガス、通常は窒素下の作業によって達成される。
【００５５】
成分Ｋ１およびＫ２は、成分Ｋ１とＫ２の体積比が１：３〜３：１、特に１：２〜２：１であるように配合されることが有利である。特に好ましくは、この比はおよそ１：１である。混合比は、成分Ｋ２のＮＣＯ基が、Ｋ１のＮＣＯ反応性基に対して化学量論的であるのが好ましい。混合が実質的に化学量論的に行われない場合、すなわち、５％超の逸脱のある場合、成分Ｋ１およびＫ２の反応は最適には行われず、これは硬化したポリウレタン組成物の機械的特性の低下をもたらす。これは、とりわけ、ポリオール成分が過剰の場合に特に真実である。ポリイソシアネートが過剰の場合には、状況は同様に基本的に不利であるが、未反応イソシアネート基と、例えば、大気中の湿分に由来する湿気との引き続いての反応によって少なくとも部分的に回復されることができ、この反応は適当な場合にはさらなる架橋をもたらしうる。
【００５６】
適用前には、成分Ｋ１およびＫ２は互いに別々に貯蔵され、かつ適用時または適用直前に互いに混合される。これらの成分は、互いに分離された２つのチャンバーから構成された容器中に存在し、ポリオール成分Ｋ１が一方のチャンバー中に存在し、ポリイソシアネート成分Ｋ２が他方のチャンバー中に存在することが有利である。成分Ｋ１およびＫ２は、容器の上記のチャンバーに入れられ、空気および湿気に対して密封される。
【００５７】
好ましいこの種のパッケージは、一方では並列二重カートリッジまたは同軸カートリッジであり、この場合、２つの管状のチャンバーが互いに平行して、または一方が他方の内側に配置され、ピストンで空気および湿気に対して密封される。このピストンの押出しが、成分がカートリッジから押し出されることを可能にする。ピストンに対抗したチューブ端は、適当な場合には、アダプターを介して、開口部の領域の２つのチャンバー開口部が隔壁を介して違いに直接連結されるように修正されている。有利には、チャンバーの出口開口部の領域に作られたネジ山があり、スタティックミキサーまたは動的ミキサーがしっかりと装着されうる。この種のパッケージは、特に小規模の用途、特に１リットルまでの充填量に対して好ましい。
【００５８】
大規模用途、特に工業生産における用途には、成分Ｋ１およびＫ２はドラム缶またはペール缶に詰められて貯蔵されることが有利である。この場合、成分は油圧を介して、特に伴板によって押出され、かつ通常、工業生産における二成分接着剤のために通常使用される混合装置へ、パイプラインを介して供給される。
【００５９】
任意のパッケージで、ポリイソシアネート成分Ｋ２が、少なくとも空気及び湿気に対して密封されて、両方の成分が、長期間、すなわち、一般には６ヶ月よりも長く貯蔵されうることが重要である。
【００６０】
本発明の接着方法は、以下のステップを含む。すなわち、
−  上述した成分Ｋ１とＫ２を混合するステップ、
−  混合されたポリウレタン組成物を、接着すべき少なくとも１つの物質表面に塗布するステップ、
−  開放時間（オープンタイム）内に結合するステップ、
−  ポリウレタン組成物を硬化させるステップ。
【００６１】
混合は、一般的にはスタティックミキサーを介して、または動的ミキサーの助けを借りて行われる。混合段階では、２つの成分ができる限り均一に混合されることを確実にすることが重要である。２つの成分の混合が不十分だと、最適な混合比（すなわち化学両論的）からの局所的逸脱が生じ、これは硬化されたポリウレタン組成物の機械的特性の低下をもたらす。混合の質を視覚的にも判定するために、２つの成分Ｋ１およびＫ２が２つの異なる色を有すると有利であり、２つの成分はお互いに及び混合物からも視覚的によく区別されうる。この種の色の組合せの例は、一方の成分が黒、他方が白である場合である。その場合、均一な灰色である場合、および、いかなる筋も、あるいは明るい灰色もしくは暗い灰色のパターン、または白もしくは黒のパターンも存在しない場合に、有効な混合となる。
【００６２】
混合されたポリウレタン組成物は、接着すべき少なくとも１つの基材表面に塗布される。接着すべき基材は、好ましくは、金属、プラスチック、ガラス、またはセラミックスである。一般的には、接着されるべき２つの基材が存在し、接着することが意図される。パートナー被着体、すなわち、第２の基材、が第１の基材と同じであり、またはこれと異なることが可能である。接着剤は第１および／または第２の被着体に塗布されうる。接着剤の塗布後、被着体を開放時間内に結合させる。結合に引き続き、ポリウレタン組成物の硬化が行われる。
【００６３】
これにより被着体の組み立て体が得られ、接着剤はこれらの被着体を互いに確実に結合する。
【００６４】
ポリウレタン組成物は、好ましくは、構造用接着剤として使用される。そのような接着剤の使用の典型例は、建物、自動車、輸送機器、または船において見られる。これらの場合、硬化された接着剤は荷重負荷構造の一部であり、したがって、その機械的特性に厳格な要求のある重要な結合要素を構成する。本発明は実際にこの厳格な要求を非常に良く満たす。
【００６５】
さらに、その高い伸びによって、本発明による接着剤組成物は、高い衝撃強度および特に湿度および温度の変化に対する顕著な経時安定性を示す。さらに、本発明による組成物は、特にアルコキシル化芳香族ジオールの使用によって、金属表面への接着力が改善されることが発見された。
【実施例】
【００６６】
〔製造〕
表１に例として示した、組成物Ｅｘ１およびＥｘ２、ならびに比較例としてのＲｅｆ．１は、すべて同じ成分Ｋ２を有する。
【００６７】
成分Ｋ１、ＥｘＡ１およびＥｘＡ２、ならびに比較成分ＲｅｆＡ．１の製造のために、ポリオール混合物を真空溶解機に投入し、触媒および乾燥剤の添加後に、湿気の不存在下で、混合物を２０分間２５℃下で攪拌した。その後、これらのポリオール成分Ｋ１をポリプロピレン製の並列二重カートリッジ（体積／体積＝１：１）の一つのチャンバーに充填し、プラスチックピストンで空気及び湿気に対して密封した。
【００６８】
成分Ｋ２については、乾燥したチョークをポリイソシアネートに添加し、攪拌しながら真空下に均一に２５℃で真空溶解機において２０分間混合した。その後、このポリイソシアネート成分Ｋ２を上記の並列二重カートリッジの第２のチャンバーに充填し、同様にしてプラスチックピストンを用いて空気および湿気に対して密封した。
【００６９】
成分Ｋ１およびＫ２を表１に示された量で、スタティックミキサーを用いて１：１の体積で混合した。
【００７０】
〔測定〕
混合された成分Ｋ１およびＫ２をＩＳＯ  ５２７、第２部、１Ｂに従って、ダンベル型に入れ、２４時間２５℃およびその後３時間１０５℃で硬化させた。２５℃で２４時間のコンディショニング時間後、こうして製造された試験体の弾性率、引張り強度、および伸びをＩＳＯ  ５２７に準拠して、ツビック（Ｚｗｉｃｋ）  Ｚ０２０引張り試験機で２０℃の試験温度および試験速度５０ｍｍ／分で測定した。
【００７１】
【表１】
2008530294.tif 000003
【００７２】
この結果から、実施例Ｅｘ１およびＥｘ２はＲｅｆ．１と比較して、より高い引張り強度のみならず、高い破断時伸びをも有することが明らかである。
【国際調査報告】
2008530294.tif 000005
2008530294.tif 000006
2008530294.tif 000007
2008530294.tif 000008
2008530294.tif 000009
2008530294.tif 000010